(57)【要約】      （修正有）【課題】オーバーフローダウンドロー法によるガラス板の製造方法であって、ガラスリボンの幅方向の端部における失透を抑制する効果が高い製造方法を提供する。【解決手段】熔融ガラスが供給される供給溝２が形成された上面３と、供給溝２の両側に溢れ出して前記上面３の両端部３ａ，３ｂから流れ落ちる熔融ガラスを誘導し、下端４で融合させてガラスリボンとする一対の壁面５とを備える成形装置１を用い、壁面５の幅方向における双方の端部５ａ，５ｂに、当該端部５ａ，５ｂから突出するように互いに対向して形成され、前記一対の壁面５に沿って流下する熔融ガラスの幅を規制するように設けられた一対のガイド６ａ，６ｂを発熱させることで、熔融ガラスの幅方向の端部における粘度が当該熔融ガラスを構成するガラス組成物の液相粘度未満となるように、ガイド６ａ，６ｂの熔融ガラスに接する部分の温度を前記ガラス組成物の液相温度以上に保持する方法とする。【選択図】図１
2013216533.tif 000002
【特許請求の範囲】
【請求項１】
熔融ガラスが供給される供給溝が形成された上面と、前記供給溝の両側に溢れ出して前記上面の両端部から流れ落ちる熔融ガラスを誘導し、下端で融合させてガラスリボンとする一対の壁面と、を備える成形装置を用いて、オーバーフローダウンドロー法によりガラスリボンを成形する成形工程を有するガラス板の製造方法であって、
前記成形工程では、前記壁面の幅方向における双方の端部に、当該端部から突出するように互いに対向して形成され、前記一対の壁面に沿って流下する熔融ガラスの幅を規制するように設けられた一対のガイドを発熱させることで、前記熔融ガラスの幅方向の端部における粘度が当該熔融ガラスを構成するガラス組成物の液相粘度未満となるように、前記ガイドの前記熔融ガラスに接する部分の温度を前記ガラス組成物の液相温度以上に保持する、ガラス板の製造方法。
【請求項２】
前記ガイドは金属から構成され、前記ガイドに通電して当該ガイドを発熱させることにより、前記ガイドの前記熔融ガラスに接する部分の温度を前記液相温度以上に保持する、請求項１に記載のガラス板の製造方法。
【請求項３】
前記ガイドは金属から構成され、前記ガイドをヒータにより加熱して当該ガイドを発熱させることにより、前記ガイドの前記熔融ガラスに接する部分の温度を前記液相温度以上に保持する、請求項１に記載のガラス板の製造方法。
【請求項４】
前記ガイドが白金または白金合金により構成される請求項１〜３のいずれかに記載のガラス板の製造方法。
【請求項５】
前記ガイドの前記熔融ガラスに接する部分の温度を測定し、前記測定結果に基づいて前記ガイドの発熱量を制御する、請求項１〜４のいずれかに記載のガラス板の製造方法。
【請求項６】
前記ガラス組成物の液相粘度が１５００００ｄＰａ・ｓ以下である請求項１〜５のいずれかに記載のガラス板の製造方法。
【請求項７】
前記ガラス組成物の液相粘度が３５０００ｄＰａ・ｓ以上１２００００ｄＰａ・ｓ以下である請求項１〜５のいずれかに記載のガラス板の製造方法。
【請求項８】
前記液相温度が１０５０℃以上である請求項１〜７のいずれかに記載のガラス板の製造方法。
【請求項９】
前記熔融ガラスが、ジルコニアおよび／または酸化スズを含有する請求項１〜８のいずれかに記載のガラス板の製造方法。
【請求項１０】
前記ガラス組成物がアルカリ金属酸化物を０〜２．０質量％含有する、請求項１〜９のいずれかに記載のガラス板の製造方法。
【請求項１１】
前記ガラス組成物について、１０2.5ポアズの粘度を示す温度が１５００〜１７５０℃である請求項１〜１０に記載のガラス板の製造方法。
【請求項１２】
前記ガラス組成物が、
ＳｉＯ2：５２〜７８質量％、Ａｌ2Ｏ3：３〜２５質量％、Ｂ2Ｏ3：３〜１５質量％、ＲＯ（但し、ＲＯはＭｇＯ、ＣａＯ、ＳｒＯおよびＢａＯの合計）：３〜２０質量％を含有し、
質量比（ＳｉＯ2＋Ａｌ2Ｏ3）／Ｂ2Ｏ3が７．５以上であり、
歪点が６７０℃以上、
のガラス組成物である請求項１〜１１に記載のガラス板の製造方法。
【請求項１３】
熔融ガラスが供給される供給溝が形成された上面と、前記供給溝の両側に溢れ出して前記上面の両端部から流れ落ちる熔融ガラスを誘導し、下端で融合させてガラスリボンとする一対の壁面と、前記壁面の幅方向における双方の端部に当該端部から突出するように互いに対向して形成され、前記一対の壁面に沿って流下する熔融ガラスの幅を規制する、金属により構成される一対のガイドと、を有する成形装置と、
前記ガイドを発熱させ、前記熔融ガラスの幅方向の端部における粘度が当該熔融ガラスを構成するガラス組成物の液相粘度未満となるように、前記ガイドの前記熔融ガラスに接する部分の温度を前記ガラス組成物の液相温度以上に保持する、前記ガイドの発熱機構と、
を備えるガラス板製造装置。
【請求項１４】
前記成形装置の下端は、前記一対の壁面同士が接続した直線状の稜線であり、
前記成形装置における前記壁面からの前記ガイドの高さは、前記成形装置の下方の位置ほど低くなるとともに、前記稜線の位置においてゼロである、請求項１３に記載のガラス板製造装置。
【発明の詳細な説明】
【技術分野】
【０００１】
本発明は、ガラス板の製造方法およびガラス板製造装置に関し、より具体的には、オーバーフローダウンドロー法によるガラス板の製造方法およびガラス板製造装置に関する。
【背景技術】
【０００２】
オーバーフローダウンドロー法とは、（１）熔融ガラスの供給溝が上部に形成された、楔形の断面を有する成形装置に熔融ガラスを供給し、（２）供給溝から溢れ出た熔融ガラスを、成形装置における上記楔形の双方の側面に相当する一対の壁面に誘導し、当該壁面に沿って流下させ、（３）それぞれの壁面を流下した熔融ガラスを成形装置の下端で融合させてガラスリボンを連続的に成形する方法である。得られたガラスリボンは、その後、厚さの調整、徐冷などの工程を経て所望のサイズに切断され、ガラス板となる。オーバーフローダウンドロー法は、大面積かつ薄いガラス板、例えば液晶ディスプレイ、有機ＥＬディスプレイ、プラズマディスプレイなどのフラットパネルディスプレイ（ＦＰＤ）に使用するガラス基板、の製造に適している。
【０００３】
成形装置における幅方向の両端部、より具体的には、熔融ガラスが流下する壁面における幅方向の双方の端部に、当該端部から突出するように、互いに対向して形成された一対のガイドが設けられることがある。ガイドの配置によって、壁面に沿って流下する熔融ガラスの幅が規制される。特許文献１（特開2010-189220号公報）には、特定の形状を有するガイドを備えた成形装置が開示されている。特許文献１には、当該成形装置により、熔融ガラスの粘度が相対的に高い場合においても両端部（耳部）の形状が安定したガラスリボンを成形できることが記載されている。
【０００４】
特許文献２（特開2010-215428号公報）には、ガラスリボンの端部の形状不良を防止する技術が開示されている。より具体的に特許文献２には、成形装置の下端と、当該装置から最も近くに位置する、ガラスリボンの搬送ロールとの間の空間にヒータを配置し、当該ヒータによって融合直後のガラスリボンの端部を局所的に加熱しながらガラスリボンの成形および搬送を実施する技術が開示されている。
【先行技術文献】
【特許文献】
【０００５】
【特許文献１】特開2010-189220号公報
【特許文献２】特開2010-215428号公報
【発明の概要】
【発明が解決しようとする課題】
【０００６】
オーバーフローダウンドロー法においてガイドを備える成形装置を用いた場合、液相粘度の小さいガラスを成形しようとすると、ガイド近傍を流下する熔融ガラスに失透が、すなわち、成形したガラスリボンにおける幅方向の端部（以下、「幅方向の端部」を単に「端部」という）に失透が生じやすいという問題がある。特許文献１には、このようなガラスリボン端部の失透に関する記載がない。特許文献２には、成形装置の下端と、成形装置よりも下流側に位置する搬送ロールとの間に配置されたヒータによってガイド下端を加熱することで、ガイド下端近傍の熔融ガラスだけが失透の生じやすい温度域に長く保存されるのを防止できることが記載されている。しかし、特許文献２の技術において上記ヒータにより加熱されるのはガイドの下端のみであり、必ずしも、ガイド近傍を流下する熔融ガラスの失透を十分に抑制できるとはいえない。特に、熔融ガラスを構成するガラス組成物の液相粘度が小さい場合には、成形したガラスリボンの端部における失透の抑制が困難である。
【０００７】
本発明の目的は、オーバーフローダウンドロー法によるガラス板の製造方法およびガラス板製造装置であって、成形したガラスリボンの端部における失透を抑制する効果が高く、例えばガラス組成物の液相粘度が小さい場合においても、当該端部における失透抑制の効果が得られる製造方法および製造装置の提供を目的とする。
【課題を解決するための手段】
【０００８】
本発明のガラス板の製造方法は、熔融ガラスが供給される供給溝が形成された上面と、前記供給溝の両側に溢れ出して前記上面の両端部から流れ落ちる熔融ガラスを誘導し、下端で融合させてガラスリボンとする一対の壁面と、を備える成形装置を用いて、オーバーフローダウンドロー法によりガラスリボンを成形する成形工程を有する。本発明のガラス板の製造方法における前記成形工程では、前記壁面の幅方向における双方の端部に、当該端部から突出するように互いに対向して形成され、前記一対の壁面に沿って流下する熔融ガラスの幅を規制するように設けられた一対のガイドを発熱させることで、前記熔融ガラスの幅方向の端部における粘度が当該熔融ガラスを構成するガラス組成物の液相粘度未満となるように、前記ガイドの前記熔融ガラスに接する部分の温度を前記ガラス組成物の液相温度以上に保持する。
【０００９】
本発明のガラス板の製造方法における一実施形態では、前記ガイドは金属から構成され、前記ガイドに通電して当該ガイドを発熱させることにより、前記ガイドの前記熔融ガラスに接する部分の温度を前記液相温度以上に保持する。
【００１０】
本発明のガラス板の製造方法における一実施形態では、前記ガイドは金属から構成され、前記ガイドをヒータにより加熱して当該ガイドを発熱させることにより、前記ガイドの前記熔融ガラスに接する部分の温度を前記液相温度以上に保持する。
【００１１】
本発明のガラス板の製造方法における一実施形態では、前記ガイドが白金または白金合金により構成される。
【００１２】
本発明のガラス板の製造方法における一実施形態では、前記ガイドの前記熔融ガラスに接する部分の温度を測定し、前記測定結果に基づいて前記ガイドの発熱量を制御する。
【００１３】
本発明のガラス板の製造方法における一実施形態では、前記ガラス組成物の液相粘度が１５００００ｄＰａ・ｓ以下である。
【００１４】
本発明のガラス板の製造方法における一実施形態では、前記ガラス組成物の液相粘度が３５０００ｄＰａ・ｓ以上１２００００ｄＰａ・ｓ以下である。
【００１５】
本発明のガラス板の製造方法における一実施形態では、前記液相温度が１０５０℃以上である。
【００１６】
本発明のガラス板の製造方法における一実施形態では、前記熔融ガラスが、ジルコニアおよび／または酸化スズを含有する。
【００１７】
本発明のガラス板の製造方法における一実施形態では、前記ガラス組成物がアルカリ金属酸化物を０〜２．０質量％含有する。
【００１８】
本発明のガラス板の製造方法における一実施形態では、前記ガラス組成物について、１０2.5ポアズの粘度を示す温度が１５００〜１７５０℃である。
【００１９】
本発明のガラス板の製造方法における一実施形態では、前記ガラス組成物が、ＳｉＯ2：５２〜７８質量％、Ａｌ2Ｏ3：３〜２５質量％、Ｂ2Ｏ3：３〜１５質量％、ＲＯ（但し、ＲＯはＭｇＯ、ＣａＯ、ＳｒＯおよびＢａＯの合計）：３〜２０質量％を含有し、質量比（ＳｉＯ2＋Ａｌ2Ｏ3）／Ｂ2Ｏ3が７．５以上であり、歪点が６７０℃以上、のガラス組成物である。
【００２０】
本発明のガラス板製造装置は、熔融ガラスが供給される供給溝が形成された上面と、前記供給溝の両側に溢れ出して前記上面の両端部から流れ落ちる熔融ガラスを誘導し、下端で融合させてガラスリボンとする一対の壁面と、前記壁面の幅方向における双方の端部に当該端部から突出するように互いに対向して形成され、前記一対の壁面に沿って流下する熔融ガラスの幅を規制する、金属により構成される一対のガイドと、を有する成形装置と；前記ガイドを発熱させ、前記熔融ガラスの幅方向の端部における粘度が当該熔融ガラスを構成するガラス組成物の液相粘度未満となるように、前記ガイドの前記熔融ガラスに接する部分の温度を前記ガラス組成物の液相温度以上に保持する、前記ガイドの発熱機構と；を備える。
【００２１】
本発明のガラス板製造装置における一実施形態では、前記成形装置の下端は、前記一対の壁面同士が接続した直線状の稜線であり、前記成形装置における前記壁面からの前記ガイドの高さは、前記成形装置の下方の位置ほど低くなるとともに、前記稜線の位置においてゼロである。
【発明の効果】
【００２２】
本発明のガラス板の製造方法およびガラス板製造装置は、成形したガラスリボンの端部における失透を抑制する効果が高い。本発明のガラス板の製造方法およびガラス板製造装置によれば、例えば熔融ガラスを構成するガラス組成物の液相粘度が小さい場合においても、当該端部における失透抑制の効果を得ることができる。
【図面の簡単な説明】
【００２３】
【図１】本発明の製造方法に使用できる成形装置の一例を示す模式図である。
【図２】図１に示す装置を用いた本発明の製造方法の一例を示す模式図である。
【図３】本発明の製造方法に使用できる成形装置のガイドを通電発熱させる際の電極の配置の一例を示す模式図である。
【発明を実施するための形態】
【００２４】
以下、本発明の実施形態について図面を参照しながら説明する。以下に示す実施形態は本発明の一例であり、本発明はこれらの実施形態に限定されない。
【００２５】
図１に、本発明の製造方法に使用できる成形装置の一例を、図２に、図１に示す成形装置を用いた本発明の製造方法の一例を、それぞれ示す。成形装置１は、熔融ガラスが供給される供給溝２が形成された上面３と、供給溝２の両側に溢れ出して上面３の両端部３ａ，３ｂから流れ落ちる熔融ガラスを誘導し、装置１の下端４で融合させてガラスリボン５０とする一対の壁面５（図１，２では一方の壁面のみが図示されている）と、壁面５の幅方向における双方の端部５ａ，５ｂに形成された一対のガイド６ａ，６ｂとを備える。ガイド６ａ，６ｂは、それぞれ、端部５ａ，５ｂから突出するように互いに対向して形成されている。供給溝２から溢れ出た熔融ガラスは一対の壁面５のそれぞれを流下する。壁面５は、供給溝２から溢れ出た熔融ガラスが鉛直方向に流下する垂直壁面と、垂直壁面を流下した熔融ガラスを成形装置の下端４に導く、垂直壁面と接続した傾斜壁面と、を有する。壁面５を流下する熔融ガラスの一対の流れは成形装置１の下端４で合流し、互いに融合する。このとき、ガイド６ａ，６ｂによって、壁面５に沿って流下する熔融ガラスの幅が規制され、例えば幅方向の厚さの均一性が高いガラスリボン５０が連続して形成される。成形装置１の下端４は、一対の壁面５同士（傾斜壁面同士）が接続した直線状の稜線を形成している。図１，２に示す符号２ａは、供給溝２の底面２ａであり、図２に示す符号７は、供給溝２に供給された熔融ガラスの液面７である。
【００２６】
ガイドを備える成形装置を用いたオーバーフローダウンドロー法によるガラスリボンの成形（および当該リボンを冷却して得るガラス板の製造）では、ガイド近傍、すなわち成形するガラスリボンの端部（図２に示す符号５０ａ）において失透が発生しやすい。これは、成形装置が収容される成形炉が、成形装置の下端で熔融ガラスを成形に適した粘度にすることを目的として、ガラスリボンの成形だけではなく熔融ガラスの冷却をも目的とする温度、すなわち熔融ガラスよりも低い温度に通常設定されているために、ガイドによって熱が奪われることで、ガイド近傍の熔融ガラスの温度が熔融ガラスにおける他の部分の温度よりも低下しやすいこと、ならびにこのような温度の低下およびガイドとの接触による物理的な抵抗によって、ガイド近傍の熔融ガラスの流下速度が熔融ガラスにおける他の部分よりも低下しやすく、ガイドに接してから成形装置を離れるまでに長時間要すること、などの理由によると考えられる。
【００２７】
特許文献２の技術によればガイドの下端で生じる失透が抑制できる可能性がある。しかし特許文献２の技術では、ガイドの下端よりも上流の領域、特に、熔融ガラスがガイドと接触して冷え始めた初期に生じる失透を抑制することは難しく、一度生じた失透をガイドの下端の加熱で解消することもできない。また、ＦＰＤのガラス基板への使用に適した無アルカリガラス、アルカリ微量含有ガラスなどの液相温度が高く、液相粘度が小さいガラス組成物から構成されるガラスリボンを成形する場合に、このような失透が特に発生しやすくなる。
【００２８】
本発明の製造方法では、一対のガイド６ａ，６ｂを発熱させることで、熔融ガラスの端部における粘度が当該熔融ガラスを構成するガラス組成物の液相粘度（以下、単に「液相粘度」ともいう）未満となるように、ガイド６ａ，６ｂの熔融ガラスに接する部分６ｃ，６ｄの温度を当該ガラス組成物の液相温度（以下、単に「液相温度」ともいう）以上に保持している。これにより、熔融ガラスのガイド近傍の部分（熔融ガラスの端部）における失透を抑制する高い効果が得られ、例えば熔融ガラスを構成するガラス組成物の液相温度が高く、液相粘度が小さい場合においても当該端部における失透の発生が抑制される。
【００２９】
本明細書において、液相温度とは、溶融体と結晶の初相との間の平衡温度で、その温度以上では結晶が存在しない温度のことであり、液相粘度とは、ガラスが上記液相温度となる粘度のことである。
【００３０】
本発明の製造方法では、供給溝２から溢れ出した熔融ガラスが壁面５を流下する際に、ガイド６ａ，６ｂの熔融ガラスに接する部分６ｃ，６ｄの温度を液相温度以上に保持する。ここで、ガイド６ａ，６ｂのうち、熔融ガラスが流動する全長（経路）に沿った部分を液相温度以上に保持することが好ましい。ガイド６ａ，６ｂの全体を液相温度以上に保持してもよい。
【００３１】
ガイド６ａ，６ｂの熔融ガラスに接する部分６ｃ，６ｄの温度は、液相温度よりも１０℃以上高い温度に保持することが好ましく、１５℃以上高い温度に保持することがより好ましい。この場合、成形するガラスリボンの端部における失透の発生がより確実に抑制される。また、熔融ガラスが成形装置１から離れた後の端部の急冷（ガラスリボン５０端部の急冷）と組み合わせることにより、当該端部における失透の発生の抑制がさらに確実になる。なお、具体的な保持温度はガラス組成物の組成により異なる。これは、液相温度がガラス組成物の組成によって異なるためである。
【００３２】
本発明の製造方法に従ってガイド６ａ，６ｂを発熱させ、ガイド６ａ，６ｂの熔融ガラスに接する部分６ｃ，６ｄの温度を液相温度以上に保持するのではなく、部分６ｃ，６ｄの温度が液相温度よりも十分に高くなるように成形装置を流下する熔融ガラス全体の温度を液相温度よりも十分に高温とすることによっても理論上は失透が抑制される。しかし、液相温度が高いガラスを製造する場合、現実には、オーバーフローダウンドロー法にこのような方法を適用できない。オーバーフローダウンドロー法によるガラスリボンの成形に適切な熔融ガラスの粘度が存在するためである（一般に、成形装置の下端における熔融ガラスの粘度が３５０００ｄＰａ・ｓ以上であることが好ましく、５００００ｄＰａ・ｓ以上であることがより好ましく、７００００ｄＰａ・ｓ以上であることがさらに好ましい）。部分６ｃ，６ｄの温度が液相温度よりも十分に高くなるように、成形装置を流下する熔融ガラス全体の温度を液相温度よりも十分に高温にすると、成形装置の下端における熔融ガラスの粘度が上記適切な範囲よりも小さくなってしまう可能性がある。すると、成形装置を離れた後のガラスリボンの粘度が十分に上昇せず、成形装置の下流側に配置された搬送ロールによる引張速度以上の速度でガラスリボンが落下して当該ロール上でガラスリボンが弛んだり、ガラスリボンの幅が収縮したりする問題が発生する。また、成形装置の温度が高くなればなるほど、成形装置のクリープ現象が顕著となり、成形開始からの時間の経過に従ってガラスリボンの中央部が垂れ下がるなどの問題も生じる。ガラス板として所望される厚さおよび成形後の徐冷工程で実施されるガラスリボンの温度制御を考慮すると、搬送ロールによる引張速度の増加には限界がある（徐冷工程で実施されるガラスリボンの温度制御を考慮すると、ガラスリボンの搬送速度は５０〜５００ｍ／時が好ましく、１００〜４００ｍ／時が好ましく、１２０〜３００ｍ／時が好ましい）。成形するガラスリボンの幅が収縮するとガラス板としての製品幅が確保できない。クリープ現象が顕著になると、製造するガラス板の板厚の均一性が低下する。
【００３３】
本発明の製造方法では、成形装置を流下する熔融ガラス全体の温度を均一に上昇させて、ガイド６ａ，６ｂの熔融ガラスに接する部分６ｃ，６ｄの温度を液相温度以上とするのではない。ガイド６ａ，６ｂを発熱させ、失透が特に生じやすいガイド６ａ，６ｂの熔融ガラスに接する部分６ｃ，６ｄの温度を液相温度以上に保持することにより、すなわち、局所的な加熱により、熔融ガラス全体および成形装置全体が過熱することを抑制しつつ、ガラスリボンの端部に生じる失透を抑制することができる。
【００３４】
熔融ガラスにおけるガイド６ａ，６ｂ近傍の部分（熔融ガラスの端部）は、他の領域と比較して温度が低下しやすく、流下速度が小さいために失透が生じやすい。本発明の製造方法では、このような熔融ガラスの端部に接するガイド６ａ，６ｂの部分６ｃ，６ｄを液相温度以上に保持するために、ガイド６ａ，６ｂを発熱させる。ガイド６ａ，６ｂを発熱させる方法は、ガイド６ａ，６ｂの熔融ガラスに接する部分６ｃ，６ｄの温度を液相温度以上にできる限り限定されない。
【００３５】
発熱方法の一例が、ガイド６ａ，６ｂが金属により構成される場合におけるガイド６ａ，６ｂへの通電による発熱（通電発熱）である。本発明の製造方法では、ガイド６ａ，６ｂが金属により構成され、ガイド６ａ，６ｂに通電して当該ガイドを発熱させることにより、ガイド６ａ，６ｂの熔融ガラスに接する部分６ｃ，６ｄの温度を液相温度以上に保持してもよい。この方法は熱効率が高く、また、温度制御が比較的容易である。
【００３６】
ガイド６ａ，６ｂを構成する材料は限定されないが、耐熱性および耐火性が高く、熔融ガラスを汚染し難いことから、白金または白金合金により構成されることが好ましい。なお、白金および白金合金は熱伝導率が高いことから、従来のオーバーフローダウンドロー法によるガラスリボンの成形では、熔融ガラスにおけるガイドに接する部分の温度が低下しやすく、端部に失透が生じやすい。しかし本発明の製造方法では、その熱伝導率の高さを逆に利用してガイドを白金または白金合金により構成することにより、発熱によるガイド６ａ，６ｂの熱効率を高めることができ、温度制御もより容易となる。
【００３７】
通電によりガイド６ａ，６ｂを発熱させる具体的な方法は限定されない。ガイド６ａ，６ｂのそれぞれに電極を接続し、当該電極を介してガイド６ａ，６ｂに電流を流せばよい。各ガイドに接続する電極の個数および配置は任意に設定できる。電極は、ガイド６ａ，６ｂにおける熔融ガラスに面する面に接続しても、当該面とは反対側の面に接続してもよい。
【００３８】
ガイド６ｂにおける通電発熱のための電極の配置例を図３に示す。図３に示す例では、ガイド６ｂの下端近傍の１箇所および上端近傍の互いに間隔をおいた２箇所に電極１１ａ，１１ｂ，１１ｃが接続されている。電極１１ａ−１１ｂ間および１１ａ−１１ｃ間に電流を流すことにより、ガイド６ｂにおける熔融ガラスと接する部分６ｄを発熱させることができる。さらに電極１１ｂ−１１ｃ間に電流が流れるように、各電極の電位を設定してもよい。ガイド６ａについても同様に電極を配置できる。
【００３９】
通電によりガイド６ａ，６ｂを発熱させる場合、ガイド６ａ，６ｂの熔融ガラスに接する部分６ｃ，６ｄを構成する金属の組成を、ガイド６ａ，６ｂの他の部分を構成する金属と異なる組成とすることにより、当該接する部分における発熱量を当該他の部分よりも大きくしてもよい。この場合、熔融ガラスの端部における粘度を液相粘度未満とするための熱効率がより高くなる。各部分の金属の組成は、例えば、当該組成が示す導電率により決定できる。
【００４０】
発熱方法の別の一例がヒータによる加熱である。本発明の製造方法では、ガイド６ａ，６ｂが金属により構成され、ガイド６ａ，６ｂをヒータにより加熱して当該ガイドを発熱させることにより、ガイド６ａ，６ｂの熔融ガラスに接する部分の温度を液相温度以上に保持してもよい。このとき、ガイド６ａ，６ｂにおける熔融ガラスに接する部分６ｃ，６ｄをヒータにより加熱して当該ガイドを発熱させ、当該部分６ｃ，６ｄの温度を液相温度以上に保持してもよい。
【００４１】
ヒータの種類および配置は、ガラスリボン成形炉の温度雰囲気下で使用でき、ガイド６ａ，６ｂの熔融ガラスに接する部分６ｃ，６ｄを液相温度以上にできる限り特に限定されない。例えば、電流により発熱するヒータを、ガイド６ａ，６ｂの表面に配置したり、ガイド６ａ，６ｂの表面に埋め込んだりしてもよい。表面は、例えば、ガイド６ａ，６ｂにおける熔融ガラスに面する面とは反対側の面（熔融ガラスに接しない面）である。
【００４２】
ガイド６ａ，６ｂは、当該ガイドに電流を流すことによる通電発熱と、ヒータによる加熱とを併用して発熱させてもよい。ガイド６ａとガイド６ｂとで、異なる発熱方法を採用することもできる。
【００４３】
ガイド６ａ，６ｂの発熱温度（ヒータなどによる加熱温度を含む）は液相温度以上であればよく、液相温度より１０℃以上高い温度が好ましく、液相温度より１５℃以上高い温度がより好ましい。ガイドが金属により構成される場合、特に、熱伝導率が高い白金または白金合金により構成される場合、ガイド６ａ，６ｂの発熱温度と、当該ガイドに接する熔融ガラスの端部の温度とがほぼ等しくなる。
【００４４】
ガイド６ａ，６ｂの発熱に関しては、ガイド６ａ，６ｂの熔融ガラスに接する部分６ｃ，６ｄの温度が液相温度以上となる限り、当該部分６ｃ，６ｄの全ての領域を必ずしも発熱させなくてももよい。例えば、部分６ｃ，６ｄのうち、ガイドの上部に位置する領域、中央部に位置する領域、下部に位置する領域を任意の組み合わせで、それぞれスポット的に発熱させてもよい。ただし、熔融ガラスが最初に接する、部分６ｃ，６ｄにおけるガイドの上部に位置する領域を発熱させることが好ましい。部分６ｃ，６ｄの温度をより確実に液相温度以上にできることから、部分６ｃ，６ｄを熔融ガラスが流下する全長（経路）に沿って（すなわち、ガイドの上部だけでなく下部の領域を含めて）発熱させることがより好ましい。
【００４５】
ガイド６ａ，６ｂの発熱に際しては、部分６ｃ，６ｄの温度を断続的または連続的に測定しながら、測定した温度をフィードバックさせた温度制御を行うことが好ましい。例えば、ガイド６ａ，６ｂの熔融ガラスに接する部分６ｃ，６ｄの温度を測定し、その測定結果に基づいてガイド６ａ，６ｂの発熱量を制御してもよい。部分６ｃ，６ｄの温度は、例えば、熱電対により測定できる。このような温度制御は自動で行うことも可能であり、そのためのシステムは当業者であれば構築できる。
【００４６】
ガイド６ａ，６ｂの形状およびサイズは、オーバーフローダウンドロー法に用いる公知の成形装置におけるガイドと同様であればよい。成形装置における一対のガイドの壁面からの高さは、傾斜壁面からガイドが突出した領域全体において、熔融ガラスが当該一対のガイドを乗り越えない範囲で、壁面を流れる熔融ガラスの厚さに比べて低く設定されていることが好ましい。これにより、成形するガラスリボンの耳部が二叉形状に開くことが抑制され、成形するガラスリボンの耳部の形状を安定させることができる。耳部の形状が二叉形状に開いた場合、そうでない場合と比較して、ガラスリボンを切断する工程において大きな応力が必要となる。より詳細には、耳部の形状が二叉形状に開いていると、ガラスリボンにカッターで切り込みをいれた後に応力をかけて当該ガラスリボンを切断する際に、切断に必要な応力が大きくなる。ガラスリボンを切断するために必要な応力が大きくなると、上記カッターにより形成した切り込み線以外の領域からガラスリボンが切断されることがあり、この場合、切断不良となってしまう。また、耳部の形状が二叉形状に開いていると、ガラスリボンが割れやすくなる。すなわち、ガイドを上記好ましい構成にすることによって、ガラスリボンの切断不良の発生が抑制され、あるいはガラスリボンの割れが抑制されて、安定してガラス板を連続的に生産することができる。
【００４７】
成形装置における壁面からのガイドの高さは、成形装置の下方の位置ほど低くなることが好ましい。成形装置の下端４が、両側の傾斜壁面同士が接続した直線状の稜線であり、一対のガイドの傾斜壁面における高さが、当該稜線の位置において０（ゼロ）であることが好ましい。これにより、ガラスリボンの耳部が二叉形状に開くことがさらに抑制され、ガラス板をより安定して連続的に生産することができる。
【００４８】
成形装置１におけるガイド６ａ，６ｂ以外の部分の構成（形状、材料など）は、オーバーフローダウンドロー法に用いる公知の成形装置における当該部分の構成と同様であればよい。例えば、成形装置１におけるガイド６ａ，６ｂ以外の部分は、通常、耐火煉瓦により構成される。
【００４９】
本発明の製造方法によれば、熔融ガラスを構成するガラス組成物の液相温度が高く、液相粘度が小さい場合、例えば、ガラス組成物が無アルカリガラス、アルカリ微量含有ガラスなどの場合、においても、成形するガラスリボンの端部における失透を抑制する効果が得られる。すなわち、熔融ガラスを構成するガラス組成物の液相温度が高く、液相粘度が小さい場合に、本発明の製造方法によってもたらされる利点が大きい。
【００５０】
本発明の製造方法では、熔融ガラスを構成するガラス組成物の液相粘度は１５００００ｄＰａ・ｓ以下であってもよい。このようなガラス組成物では、従来、オーバーフローダウンドロー法によるガラスリボンの成形において端部における失透の問題が発生しやすい。しかし、本発明の製造方法では、失透抑制の効果が得られる。
【００５１】
当該液相粘度は１２００００ｄＰａ・ｓ以下であってもよい。液相粘度が１２００００ｄＰａ・ｓ以下であるガラス組成物では上記失透の問題がより顕著となるが、本発明の製造方法では失透抑制の効果が得られる。オーバーフローダウンドロー法によるガラスリボンの成形を安定して実施できる観点からは、当該液相粘度は３５０００ｄＰａ・ｓ以上が好ましい。当該液相粘度は、例えば、３５０００ｄＰａ・ｓ以上１５００００ｄＰａ・ｓ以下であり、３５０００ｄＰａ・ｓ以上１２００００ｄＰａ・ｓ以下であってもよく、５００００ｄＰａ・ｓ以上１０００００ｄＰａ・ｓ以下、５００００ｄＰａ・ｓ以上８００００ｄＰａ・ｓ以下であってもよい。
【００５２】
本発明の製造方法では、熔融ガラスを構成するガラス組成物の液相温度が１０５０℃以上であってもよい。このようなガラス組成物では、従来、オーバーフローダウンドロー法によるガラスリボンの成形において端部における失透の問題が発生する可能性がある。しかし、本発明の製造方法では、失透抑制の効果が得られる。
【００５３】
本発明の製造方法では、熔融ガラスがジルコニアおよび／または酸化スズを含有していてもよい。ジルコニアを含有する熔融ガラスでは、ジルコニアを含有していない場合に比べてガラス組成物の液相温度が上昇する。このような熔融ガラスでは、従来、オーバーフローダウンドロー法によるガラスリボンの成形において端部における失透の問題が発生しやすい。しかし、本発明の製造方法では、失透抑制の効果が得られる。ジルコニアは、ガラス組成物の成分として元々熔融ガラスに含まれる場合以外にも、高ジルコニア系耐火物を使用して構成される熔解槽および成形装置を用いることによっても熔融ガラスに溶出する。特に、このような熔解槽を用いてガラス原料を電気熔解する場合、熔融ガラス中のジルコニア濃度が高くなる傾向がある。すなわち本発明の製造方法は、高ジルコニア系耐火物を使用して構成される熔解槽を用いてガラス原料を電気熔解する場合に、より好適となる。
【００５４】
なお、高ジルコニア系耐火物を使用して構成される熔解槽は、従来広く使用されているアルミナ電鋳耐火物を使用して構成される熔解槽に比べて、ガラスに浸食されにくく、熔解槽としての寿命が長い。また、熔融ガラスの発泡を抑えることもできる。このため、熔融温度（ガラス組成物の粘度が１０2.5ポアズとなる温度）が高いガラス組成物、例えば無アルカリガラスおよびアルカリ微量含有ガラス、の熔融ガラスの形成に適している。
【００５５】
また、熔解槽で形成する熔融ガラスが無アルカリガラスまたはアルカリ微量含有ガラスにより構成される場合、ガラス組成物の比抵抗が高くなりやすく、ガラス原料ではなく高ジルコニア耐火物に電流が流れる傾向がある。当該耐火物に電流が流れると、熔解槽で形成される熔融ガラスにジルコニアが溶出する。すなわち本発明の製造方法は、高ジルコニア系耐火物を使用して構成される熔解槽を用いて、無アルカリガラスまたはアルカリ微量含有ガラスの熔融ガラスを電気熔解により形成する場合に、さらに好適となる。
【００５６】
液晶ディスプレイ、有機ＥＬディスプレイなどのＦＰＤ用ガラス基板には、無アルカリガラスまたはアルカリ微量含有ガラスから構成されるガラス板が好ましい。パネル製造工程においてガラス基板からアルカリ成分が溶出すると、薄膜トランジスタ（ＴＦＴ）などの電子素子の特性が劣化するおそれがあるためである。すなわち本発明の製造方法は、高ジルコニア系耐火物を使用して構成される熔解槽を用いてガラス原料を電気熔解し、得られた熔融ガラスを用いてオーバーフローダウンドロー法によりＦＰＤ用ガラス基板を製造する場合に、特に好適となる。なお、無アルカリガラスとは、実質的にアルカリ金属酸化物を含有しない（含有率にして０．０５質量％未満）ガラス組成物をいう。アルカリ微量含有ガラスとは、アルカリ金属酸化物を０．０５〜２．０質量％含有するガラス組成物をいう。
【００５７】
酸化スズを含有する熔融ガラスでは、酸化スズの晶出により失透が生じやすくなる。また、ジルコニアと共存した場合、酸化スズはジルコニアを晶出させる作用を有する。このような熔融ガラスでは、従来、オーバーフローダウンドロー法によるガラスリボンの成形において端部における失透の問題が特に生じやすい。しかし、本発明の製造方法では、失透抑制の効果が得られる。
【００５８】
本発明の製造方法では、熔融ガラスを構成するガラス組成物が無アルカリガラスまたはアルカリ微量含有ガラスであってもよい。アルカリ金属酸化物を２．０質量％を超えて含有するアルカリガラスと比較して、このような無アルカリガラスまたはアルカリ微量含有ガラスの液相温度は高く、液相粘度は小さい傾向にあるが、本発明の製造方法では失透抑制の効果が得られる。この効果が、高ジルコニア系耐火物を使用して構成される熔解槽を用いて無アルカリガラスまたはアルカリ微量含有ガラスの熔融ガラスを電気熔解により形成する場合に特に顕著となるのは、上述したとおりである。
【００５９】
なお、ＴＦＴなどの電子素子の特性の劣化を防止するという観点からは、ＦＰＤ用ガラス基板には無アルカリガラスが好適である。ただし、熔解性および清澄性という観点からは、ＦＰＤ用ガラス基板にはアルカリ微量含有ガラスが好適である。アルカリ金属酸化物を敢えて微量含ませてアルカリ微量含有ガラスとすることによって、ガラス組成物の熔解性および清澄性が向上する。清澄性には、アルカリ金属酸化物の存在によってガラスの塩基性度が上昇し、価数変動する金属の酸化が容易となることが寄与する。また、高ジルコニア系耐火物を使用して構成される熔解槽においてガラス原料の電気熔解により熔融ガラスを形成する場合においても、無アルカリガラスに比べてガラスの比抵抗を小さくすることができ、熔融ガラスへのジルコニアの溶出を抑え、熔融ガラスの失透性上昇を抑えることができる。
【００６０】
本発明の製造方法では、熔融ガラスを構成するガラス組成物について、１０2.5ポアズの粘度を示す温度（熔融温度）が１５００〜１７５０℃であってもよい。このようなガラス組成物は熔融時に高温が必要になるため、高ジルコニア系耐火物を使用して構成される熔解槽により熔融ガラスを形成する場合にジルコニアが溶出しやすい。このようなガラス組成物に対しても、本発明の製造方法では失透抑制の効果が得られる。
【００６１】
本発明の製造方法によって失透抑制の効果が特に得られるガラス組成物の例を以下に示す。
【００６２】
（１）ＦＰＤ用ガラス基板として使用するガラス組成物の例
この例は、ＳｉＯ2：５０〜７０質量％、Ｂ2Ｏ3：０〜１５質量％、Ａｌ2Ｏ3：５〜２５質量％、ＭｇＯ：０〜１０質量％、ＣａＯ：０〜２０質量％、ＳｒＯ：０〜２０質量％、ＢａＯ：０〜１０質量％、ＲＯ：５〜２０質量％を含むガラス組成物である。Ｒは、Ｍｇ、Ｃａ、ＳｒおよびＢａから選ばれる少なくとも１種の元素である。ＲＯとは、ＭｇＯ、ＣａＯ、ＳｒＯおよびＢａＯの合量を示す。ＴＦＴなどの電子素子の特性の劣化を防止するという観点からは、このガラス組成物は、アルカリ金属酸化物を実質的に含まない、すなわち無アルカリガラスであることが好ましい。ガラス組成物の熔解性および清澄性を向上させる観点からは、微量のアルカリ金属酸化物を含ませることが好ましいが、この場合、当該ガラス組成物は、０．０５質量％を超え２．０質量％以下のＲ’2Ｏをさらに含み、好ましくは０．１質量％を超え２．０質量％以下のＲ’2Ｏをさらに含む。Ｒ’は、Ｌｉ、ＮａおよびＫから選ばれる少なくとも１種の元素である。Ｒ’2Ｏは、Ｌｉ2Ｏ、Ｎａ2ＯおよびＫ2Ｏの合量を示す。当該ガラス組成物は、清澄剤としてＡｓ2Ｏ3およびＰｂＯを実質的に含まない（含有率にして０．０５質量％以下）ことが好ましく、清澄剤として少なくとも酸化スズを含むことが好ましい。また、含有率にして０．０１〜０．２質量％の酸化鉄を含むことが好ましい。
【００６３】
近年、ＦＰＤの軽量化が求められていることを考慮すると、当該ガラス組成物におけるＳｒＯおよびＢａＯの含有率の合計は０〜１０質量％が好ましい。軽量化に加えて製品としての環境負荷を考慮すると、ＢａＯの含有率は０〜２質量％が好ましい。
【００６４】
このようなガラス組成物によって、ＦＰＤ用ガラス基板に要求される特性を満たすガラス板を実現できる。より具体的には、歪点が６５０℃以上を満たすガラス板、密度２．６ｇ／ｃｍ3以下を満たすガラス板、ヤング率が７０ＧＰａ以上を満たすガラス板を実現できる。さらに、液相温度１２５０℃以下のガラス板が実現でき、このようなガラス板はオーバーフローダウンドロー法による製造が可能である。ただし、液相温度が１０５０℃未満を実現しつつＦＰＤ用ガラス基板に要求される上記特性を満たすことは困難であるため、液相温度が１０５０〜１２５０℃となるようにガラス組成物の組成を調整することが好ましい。
【００６５】
（２）カバーガラス（化学強化用ガラス）として使用するガラス組成物の例
この例は、化学強化されるカバーガラスや太陽電池用ガラス板として使用しうるガラス組成物の例である。この例は、ＳｉＯ2：５０〜７０質量％、Ａｌ2Ｏ3：５〜２０質量％、Ｎａ2Ｏ：６〜３０質量％，Ｋ2Ｏ：０〜１０質量％、ＭｇＯ：０〜１０質量％、ＣａＯ：０〜２０質量％を含むガラス組成物である。
【００６６】
（３）ポリシリコンＦＰＤ用ガラス基板として使用するガラス組成物の例
近年、ＦＰＤのさらなる高精細化を実現するために、α−Ｓｉ・ＴＦＴではなく、ｐ−Ｓｉ・ＴＦＴや酸化物半導体を用いたＦＰＤの開発が進められている。ｐ−Ｓｉ・ＴＦＴおよび酸化物半導体の形成工程では、α−Ｓｉ・ＴＦＴの形成工程よりも高温で熱処理が実施される。このため、ｐ−Ｓｉ・ＴＦＴおよび／または酸化物半導体が形成されるガラス基板には、小さな熱収縮率が求められる。熱収縮率を小さくするためにはガラス組成物の歪点を高くすることが好ましいが、歪点が高いガラス組成物は液相粘度が小さくなる傾向にある。また、歪点が高いガラス組成物は液相温度が高くなる傾向にもある。したがって、ｐ−Ｓｉ・ＴＦＴ搭載ＦＰＤ用ガラス基板および酸化物半導体搭載ＦＰＤ用ガラス基板の製造に、本発明の製造方法は好適である。
【００６７】
ｐ−Ｓｉ・ＴＦＴ搭載ＦＰＤ用ガラス基板および酸化物半導体搭載ＦＰＤ用ガラス基板を構成するガラス組成物の歪点は、例えば６６５℃以上であり、好ましくは６７５℃以上、より好ましくは６８０℃以上、特に好ましくは６９０℃以上である。当該ガラス組成物の液相粘度は、歪点の向上およびオーバーフローダウンドロー法による成形性の向上を両立させるためには、例えば３５０００ｄＰａ・ｓ以上１２００００ｄＰａ・ｓ以下であり、４００００ｄＰａ・ｓ以上１０００００ｄＰａ・ｓ以下が好ましく、５００００ｄＰａ・ｓ以上８００００ｄＰａ・ｓ以下がより好ましい。また、歪点の向上およびオーバーフローダウンドロー法による成形性の向上を両立させるためには、当該ガラス組成物の液相温度は、例えば１１００〜１２５０℃であり、１１５０〜１２５０℃がより好ましく、１１８０〜１２５０℃がさらに好ましく、１２００〜１２５０℃が特に好ましい。
【００６８】
当該ガラス組成物の具体的な一例は、ＳｉＯ2：５２〜７８質量％、Ａｌ2Ｏ3：３〜２５質量％、Ｂ2Ｏ3：３〜１５質量％、ＲＯ（但し、ＲＯはＭｇＯ、ＣａＯ、ＳｒＯおよびＢａＯの含有率の合計）：３〜２０質量％を含む組成を有し、質量比（ＳｉＯ2＋Ａｌ2Ｏ3）／Ｂ2Ｏ3が７．５以上であり、歪点が６７０℃以上のガラス組成物である。ガラス組成物の歪点をより高くする観点からは、質量比（ＳｉＯ2＋Ａｌ2Ｏ3）／ＲＯは７以上が好ましい。また、同じ観点からは、β−ＯＨ値は０．１〜０．３［ｍｍ-1］が好ましい。当該ガラス組成物は無アルカリガラスであることが好ましいが、ガラスの比抵抗を下げ、電気熔解時におけるジルコニアの溶出を抑えることを考慮すると、Ｒ’2Ｏ（但し、Ｒ’2ＯはＬｉ2Ｏ、Ｎａ2ＯおよびＫ2Ｏの含有率の合計）を０．０１〜０．８質量％含んでいてもよい。Ｆｅ2Ｏ3を０．０１〜１質量％含ませることによってもガラスの比抵抗を下げることができる。高い歪点を実現しつつ液相温度の上昇を抑制するためには、当該ガラス組成物における質量比ＣａＯ／ＲＯは０．６５以上が好ましく、質量比（ＳｉＯ2＋Ａｌ2Ｏ3）／Ｂ2Ｏ3は７．５〜２０が好ましい。ＦＰＤがモバイル機器などに使用されることを考慮すると、軽量化の観点から、ＳｒＯおよびＢａＯの含有率の合計は０〜２質量％未満が好ましい。
【００６９】
本発明の製造方法は、本発明の効果が得られる限り、上述した以外の任意の工程を含むことができる。
【００７０】
当該任意の工程は、例えば、ガラス原料を熔解して熔融ガラスを形成する熔解工程である。熔解工程は、高ジルコニア系耐火物を使用して構成される熔解槽によりガラス原料を少なくとも電気熔解する工程であってもよい。このような工程は、無アルカリガラスおよびアルカリ微量含有ガラスの熔融ガラスの形成に適している。当該工程では、耐火物から熔融ガラス中にジルコニアが溶出するが（ガラスの比抵抗の関係から、無アルカリガラスおよびアルカリ微量含有ガラスの熔融ガラス形成時、特に無アルカリガラスの熔融ガラス形成時、にジルコニアの溶出量が多い傾向にある）、本発明の製造方法では、ガラスリボンにおける端部の失透を抑制できる。
【００７１】
また、熔解工程は、酸化スズ電極を用いて熔解槽でガラス原料を電気熔解する工程であってもよい。この工程では、電極から熔融ガラス中に酸化スズが溶出するが、本発明の製造方法では、ガラスリボンにおける端部の失透を抑制できる。
【００７２】
上記任意の工程は、例えば、熔解槽で形成した熔融ガラスを清澄する清澄工程である。
【００７３】
上記任意の工程は、例えば、成形装置からガラスリボンが離れた後に、当該ガラスリボン端部を急冷し、失透を防ぐ急冷工程である。この工程では、ガラスリボンの端部の粘度が１０9〜１０14ポアズとなるようにガラスリボンを急冷することが好ましい。
【００７４】
上記任意の工程は、形成したガラスリボンを徐冷する徐冷工程である。徐冷工程を経たガラスリボンは、所望するサイズに切断されて各種の製品となる。製品の一例が、ＦＰＤ用ガラス基板である。
【００７５】
本発明のガラス板製造装置は、例えば、上記本発明の製造方法の説明において上述した成形装置を備える。
【００７６】
本発明のガラス板製造装置は、成形装置におけるガイドを発熱させ、熔融ガラスの端部における粘度が当該熔融ガラスを構成するガラス組成物の液相粘度未満となるように、当該ガイドの熔融ガラスに接する部分の温度を当該ガラス組成物の液相温度以上に保持する、ガイドの発熱機構を備える。発熱機構の構成は特に限定されない。ガイドを通電発熱する場合、発熱機構は、例えば、電流（電圧）発生装置、当該装置からガイドに電流を供給する（電圧を印加する）部材および当該部材とガイドとを電気的に接続する電極を備える。ヒータによりガイドを発熱させる場合、発熱機構は、例えば、ヒータ、電力源、当該電力源からヒータに電力を供給する部材を備える。発熱機構は、ガイドの発熱量を制御する制御機構を備えていてもよい。制御機構では、例えば、熱電対などによってガイドの熔融ガラスに接する部分の温度を測定し、当該測定結果に基づいてガイドの発熱量を制御する。
【００７７】
本発明の効果が得られる限り、本発明のガラス板製造装置は、成形装置および発熱機構以外の任意の装置、機構を備えていてもよい。
【実施例】
【００７８】
（実施例）
高ジルコニア系耐火物を使用した熔解槽により、下記の組成を有するように調合したガラス原料を電気熔解し、熔融ガラスを形成した。次に、形成した熔融ガラスを白金合金製の清澄槽にて１６８０℃で清澄した後、攪拌槽にて攪拌し、１２５０℃まで冷却した。続いて、熔融ガラスを、白金合金製のガイド部材を経て図１に示す成形装置１に供給し、オーバーフローダウンドロー法によりガラスリボンを成形した。このとき、白金合金製のガイド６ａ，６ｂに電流を流して当該ガイドを通電発熱させることで、ガイド６ａ，６ｂ近傍の熔融ガラスの温度が、当該熔融ガラスを構成するガラス組成物の液相温度である１２３０℃よりも１５℃高い１２４５℃を下回らないように温度制御を行った。このようにして成形したガラスリボンを冷却、徐冷した後、切断して、厚さ０．７ｍｍ、サイズ２２００ｍｍ×２５００ｍｍのＦＰＤ用ガラス基板を得た。なお、当該ガラス組成物の液相粘度は５００００ｄＰａ・ｓであり、歪点は７１５℃であった。
【００７９】
ＳｉＯ2：６１．５質量％、
Ａｌ2Ｏ3：２０質量％、
Ｂ2Ｏ3：８．４質量％、
ＣａＯ：１０質量％、
ＳｎＯ2：０．１質量％
【００８０】
得られたガラス基板には、その幅方向の端部を含め、失透が生じていなかった。
【００８１】
（比較例）
ガイドの発熱を行わなかったこと、ならびに特許文献２に記載されている方法に従い、成形装置の下端と成形装置の下流において最も近くに位置している搬送ロールとの間の空間にヒータを配置し、成形装置の下端から下方に移動するガラスリボンの端部を局所的に加熱したこと以外は実施例と同様にして、ＦＰＤ用ガラス基板を得た。なお、ヒータは、成形装置の下方に成形装置の幅方向に沿って配置し、ヒータの温度は、成形装置下端の熔融ガラスの温度が液相温度以上となるように制御した。
【００８２】
得られたガラス基板には、その幅方向の端部に失透が生じていた。特許文献２に記載の方法では、液相温度が高く、液相粘度が小さいガラス組成物によるガラスリボンの成形時に端部の失透の抑制が難しいことが確認された。
【産業上の利用可能性】
【００８３】
本発明の製造方法により得たガラス板は、種々の用途、例えばＦＰＤのガラス基板に使用することができる。
【符号の説明】
【００８４】
１  成形装置
２  供給溝
３  上面
３ａ、３ｂ  （上面の）端部
４  下端
５  壁面
６ａ、６ｂ  ガイド
６ｃ、６ｄ  （ガイドにおける熔融ガラスと接する）部分
７  液面
１１ａ、１１ｂ、１１ｃ  電極
５０  ガラスリボン
５０ａ  （ガラスリボンの）端部
【図１】
2013216533.tif 000003
【図２】
2013216533.tif 000004
【図３】
2013216533.tif 000005